(57)【要約】      （修正有）【課題】通気性が高い除湿シートを提供する。【解決手段】二枚の不織布シートを、それらのシートの周縁と、その内側に格子状に接着部を設けて貼り合わせることによって、接着部３と接着部３との間に、一辺の長さが２〜１０ｃｍの範囲にある長方形の空間部４を形成し、その空間部４に球状Ｂ型シリカゲル粒子を収容した除湿シート１であって、球状Ｂ型シリカゲル粒子の粒子径が３〜５ｍｍの範囲にあることを特徴とする。【選択図】図１
0003185818.tif 000002
【実用新案登録請求の範囲】
【請求項１】
二枚の不織布シートを、それらのシートの周縁と、その内側に格子状に接着部を設けて貼り合わせることによって、接着部と接着部との間に、一辺の長さが２〜１０ｃｍの範囲にある長方形の空間部を形成し、その空間部に球状Ｂ型シリカゲル粒子を収容した除湿シートであって、球状Ｂ型シリカゲル粒子の粒子径が３〜５ｍｍの範囲にあることを特徴とする除湿シート。
【請求項２】
球状Ｂ型シリカゲル粒子のゆるみ嵩密度が０．４５〜０．５５ｇ／ｃｍ3の範囲にある請求項１に記載の除湿シート。
【請求項３】
前記二枚の不織布シートの少なくとも一方の表面に備長炭の粉末が塗布してある請求項１に記載の除湿シート。
【考案の詳細な説明】
【技術分野】
【０００１】
本考案は、除湿シートに関し、特に敷き布団の下に敷いて使用するために有用性の高い除湿シートに関する。
【背景技術】
【０００２】
二枚の不織布シートを、それらのシートの周縁と、その内側に格子状に接着部を設けて貼り合わせることによって、接着部と接着部との間に長方形の空間部を形成し、その空間部に吸湿剤を収容した構成の除湿シートは、敷き布団の下に敷いて、睡眠中に体外に放出された汗などの水分を吸収させる目的、あるいは布団や衣類などの収納スペース（例：タンス、押入れ）に配置して収納スペースを除湿させる目的で利用されている。この除湿シートの吸湿剤には、球状のＢ型シリカゲル粒子が広く利用されている。Ｂ型シリカゲルは、一般に水分の吸湿力が高く、吸湿能力が消失した後は、天日で乾燥することによって繰り返し使用できるという利点がある。
【０００３】
特許文献１には、曇り空などでも比較的短時間で乾燥できるように、除湿シートの不織布の少なくとも一方の表面に備長炭の粉末を塗布することが記載されている。この文献にはまた、吸湿剤（乾燥／除湿剤）に粒子径が２〜５ｍｍのＢ型シリカゲルを用いることが記載されている。この文献には、除湿シートの具体例として、幅が９０ｃｍで、長さが１００ｃｍであって、吸湿剤を収容する空間部（袋部）を幅方向に１６個、長さ方向に１６個設けた除湿シートが記載されている。
【先行技術文献】
【特許文献】
【０００４】
【特許文献１】実用新案登録第３０９６９４６号
【考案の概要】
【考案が解決しようとする課題】
【０００５】
除湿シートの吸湿剤が収容される長方形の空間部のサイズは、通常は、一辺の長さが２〜１０ｃｍの範囲にある。このようなサイズの空間部を有する除湿シートでは、吸湿剤の球状Ｂ型シリカゲル粒子は粒子径が２〜５ｍｍの範囲にあれば、シートの空間部に収納し易く、また敷き布団の下に敷いてもほとんど人体に違和感を与えない。
一方、除湿シートは、使用時には、体外に放出された汗などの水分を素早く吸収し、乾燥時には、吸収した水分を素早く放出するように通気性が高い方が好ましい。従って、本考案の目的は、従来の球状Ｂ型シリカゲル粒子を吸湿剤に用いた除湿シートよりも通気性が高い除湿シートを提供することにある。
【課題を解決するための手段】
【０００６】
本考案者は、除湿シートの吸湿剤に、粒度分布の範囲が狭い球状Ｂ型シリカゲル粒子を用いること、具体的には粒子径が３〜５ｍｍの範囲にある球状Ｂ型シリカゲル粒子を用いることによって、除湿シートの通気性が向上することを見出して、本考案を完成させた。粒子径が３〜５ｍｍの範囲にある球状Ｂ型シリカゲル粒子を用いることによって、粒子径が２〜５ｍｍの範囲にある球状Ｂ型シリカゲル粒子を用いた場合と比較して、除湿シートの通気性が向上する理由としては、粒子径が３〜５ｍｍの範囲にある球状Ｂ型シリカゲル粒子を除湿シートの空間部に収容した場合は、粒子径が相対的に大きい大型の球状Ｂ型シリカゲル粒子同士の隙間に、粒子径が相対的に小さい小型の球状Ｂ型シリカゲル粒子が侵入して、大型の球状Ｂ型シリカゲル粒子同士の隙間を塞いで、空気が流れにくくなるということが起こりにくくなるためであると考えられる。
【０００７】
従って、本考案は、二枚の不織布シートを、それらのシートの周縁と、その内側に格子状に接着部を設けて貼り合わせることによって、接着部と接着部との間に、一辺の長さが２〜１０ｃｍの範囲にある長方形の空間部を形成し、その空間部に球状Ｂ型シリカゲル粒子を収容した除湿シートであって、球状Ｂ型シリカゲル粒子の粒子径が３〜５ｍｍの範囲にあることを特徴とする除湿シートにある。
【０００８】
本考案の除湿シートの好ましい態様は、次の通りである。
（１）球状Ｂ型シリカゲル粒子のゆるみ嵩密度が０．４５〜０．５５ｇ／ｃｍ3の範囲にある。
（２）前記二枚の不織布シートの少なくとも一方の表面に備長炭の粉末が塗布してある。
【考案の効果】
【０００９】
本考案の除湿シートは、吸湿剤として作用する球状Ｂ型シリカゲル粒子の通気性が高いので、本考案の除湿シートを敷き布団の下に敷くことによって、睡眠中に体外に放出された汗などの水分を素早く吸収することができる。また、吸湿剤の乾燥時には、吸収した水分を素早く放出するので乾燥時間を短縮化できる。さらに、本考案の除湿シートは、球状Ｂ型シリカゲル粒子の粒度分布の範囲が狭いので、除湿シートの空間部内に収容された球状Ｂ型シリカゲル粒子は最密充填に近い状態で配列する。このため、除湿シートを敷き布団の下に敷いたときには、個々の球状Ｂ型シリカゲル粒子に均一に荷重が掛かるため球状Ｂ型シリカゲル粒子が割れにくくなる。
【図面の簡単な説明】
【００１０】
【図１】本考案に係る除湿シートの正面図の一例である。
【図２】本考案に係る除湿シートの部分断面図の一例である。
【考案を実施するための形態】
【００１１】
図１は、本考案に係る除湿シートの正面図の一例である。図２は、本考案に係る除湿シートの部分断面図の一例である。図１及び図２において、除湿シート１は、二枚の不織布シート２ａ、２ｂを、それらのシートの周縁と、その内側に格子状に接着部３を設けて貼り合わせることによって、接着部３と接着部３との間に長方形空間部４を形成し、その長方形空間部４に球状Ｂ型シリカゲル粒子５を吸湿剤として収容した構成のシートである。不織布シート２ａ、２ｂは、例えば、不織布シートの互いに接する面のそれぞれに、予め熱可塑性樹脂の層を設けて、加熱圧着する方法によって貼り合わせることができる。熱可塑性樹脂としては、ポリエチレンを挙げることができる。
【００１２】
不織布シート２ａ、２ｂは、一般に長さ方向の長さＬが８０ｃｍ以上で、幅方向の長さＷが６０ｃｍ以上である。長さ方向の長さＬは、９０〜１２０ｃｍの範囲にあることが好ましい。幅方向の長さＷは９０〜１１０ｃｍの範囲にあることが好ましい。長方形空間部４は、一辺の長さが一般に２〜１０ｃｍの範囲にあり、好ましくは３〜８ｃｍの範囲にある。長方形空間部４の内側の高さは３〜１０ｍｍの範囲にあることが好ましい。
【００１３】
本考案の除湿シートで用いる球状Ｂ型シリカゲル粒子は、粒子径が３〜５ｍｍの範囲にあり、従来の除湿シートで用いられている粒子径が２〜５ｍｍの範囲にある球状Ｂ型シリカゲル粒子と比較して粒子径の範囲が狭い。本考案の除湿シートで用いる球状Ｂ型シリカゲル粒子は、ゆるみ嵩密度が、通常は０．４５〜０．５５ｇ／ｃｍ3の範囲にあり、粒子径が２〜５ｍｍの範囲にある球状Ｂ型シリカゲル粒子と比較して低い。球状Ｂ型シリカゲル粒子の粒子径の調整は、例えば、目開きが３ｍｍと５ｍｍの篩を用いて分級することによって行うことができる。
【００１４】
本考案の除湿シートは、さらに水分を吸収した球状Ｂ型シリカゲル粒子の乾燥を早めるために表裏の少なくとも一方の面に備長炭の粉末が塗布されていてもよい。また、本考案の除湿シートに、塩化コバルトなどの吸湿量によって色が変化する化合物を付設して、球状Ｂ型シリカゲル粒子の吸湿状況を目視で確認できるようにしてもよい。
【実施例】
【００１５】
［実施例１］
粒子径が３〜５ｍｍの範囲にある球状Ｂ型シリカゲル粒子を用意した。その球状Ｂ型シリカゲル粒子のゆるみ嵩密度を下記の方法により測定したところ、０．５１ｇ／ｃｍ3であった。
【００１６】
［ゆるみ嵩密度の測定方法］
容量１００ｃｍ3の容器に、試料の球状Ｂ型シリカゲル粒子を容器開口部の上方から静かに落として、容器開口部から球状Ｂ型シリカゲル粒子を溢れさせる。容器開口部から溢れた過剰の球状Ｂ型シリカゲル粒子を静かにすり落とす。容器内に充填された球状Ｂ型シリカゲル粒子の質量（ｇ）を測定し、下記の式よりゆるみ嵩密度（ｇ／ｃｍ3）を算出する。
ゆるみ嵩密度＝容器内に充填された球状Ｂ型シリカゲル粒子の質量／容器の容量
【００１７】
二枚のポリエステル製の不織布シートの間に、上記の球状Ｂ型シリカゲル粒子を入れながら、二枚の不織布シートを貼り合わせて、図１に示すような除湿シートを作成した。この除湿シートを敷き布団の下に敷いて、睡眠中に体外に放出された汗などの水分を吸収させる目的で１年間使用したところ、Ｂ型シリカゲル粒子が除湿シートから漏れ出ることはなかった。
【００１８】
［比較例１］
粒子径が２〜５ｍｍの範囲にある球状Ｂ型シリカゲル粒子を用意した。その球状Ｂ型シリカゲル粒子のゆるみ嵩密度を測定したところ、０．５７ｇ／ｃｍ3であり、実施例１の球状Ｂ型シリカゲル粒子と比較してゆるみ嵩密度が大きかった。
【符号の説明】
【００１９】
１  除湿シート
２ａ、２ｂ  不織布シート
３  接着部
４  長方形空間部
５  球状Ｂ型シリカゲル粒子
【図１】
0003185818.tif 000003
【図２】
0003185818.tif 000004